(57)【特許請求の範囲】
【請求項１】
プライマー成分として固形エポキシ樹脂およびアルキルアルコキシシランを含有し、該固形エポキシ樹脂が、ビスフェノールＡ型およびＦ型エポキシ樹脂の内、分子量４００〜６０００、エポキシ当量４００〜６０００の６０℃以下の温度で固形のものから選ばれ、かつ溶液状態で存在し、
第３のプライマー成分として、シリケート化合物を添加し、該シリケート化合物がテトラメトキシシラン、テトラエトキシシラン、テトラプロポキシシラン、エチルポリシリケート、プロピルポリシリケート、ブチルポリシリケート、メチルセロソルブオルソシリケート、ｎ−プロピルオルソシリケートおよびテトラメチルシリケートから選ばれることを特徴とするポリイソブチレン系シーリング材用プライマー組成物。
【請求項２】
固形エポキシ樹脂の硬化剤として、アミノアルコキシシランを配合した請求項１に記載のプライマー組成物。
【請求項３】
硬化剤として、アミノアルコキシシランのアミノ基のケトンブロック体を用いた、一液型である請求項２に記載のプライマー組成物。
【請求項４】
固形エポキシ樹脂を含有する主剤成分と、アミノアルコキシシランおよびアルキルアルコキシシランを含有する硬化剤成分からなる二液型である請求項２に記載のプライマー組成物。
【請求項５】
プライマー組成物全量中、固形エポキシ樹脂１〜５０重量％およびアルキルアルコキシシラン０．０１〜２５重量％である請求項１乃至４のいずれか１つに記載のプライマー組成物。
【発明の詳細な説明】
【０００１】
【発明の属する技術分野】
本発明はポリイソブチレン系シーリング材用プライマー組成物、更に詳しくは、たとえば建築用シーリング材である加水分解性シリル基含有イソブチレン系ポリマーを主成分とするポリイソブチレン系シーリング材に適用され、プライマー成分として固形エポキシ樹脂およびアルキルアルコキシシランを含有することにより、特に多孔質面を有する被施工部材に対しても充分満足できる接着プライマー性能を発揮しうるプライマー組成物に関する。
【０００２】
【従来の技術と発明が解決しようとする課題】
従来より、建築用シーリング材として、特に耐久性や耐候性に優れる点でシリコーン系シーリング材が使用されているが、最近、これに匹敵する性能を有するものとしてポリイソブチレン系シーリング材が注目されつつある。
ところで、一般に建築用シーリング材のプライマーとしては、大きくシラン系プライマーとウレタン樹脂系プライマーに分けられる。しかして、特に窓ガラス周縁部の施工では、接着界面付近への紫外線の影響が考えられるため、プライマーにおいては高度な耐候接着性が要求される。このため、耐候性に優れるシリコーン系化合物を主成分とするシラン系プライマーが用いられているのが現状である（特開平２−２１９８８５号公報参照）。
しかしながら、前述のシリコーン系シーリング材に代えてポリイソブチレン系シーリング材を用いた場合に、かかるシラン系プライマーでは、そのシリコーン系化合物がポリイソブチレン系シーリング材と極性が異なるため、必ずしも良好な接着性は得られない。
【０００３】
一方、被施工部材が多孔質面を有する場合、各種の塗装面や窓ガラス用のプライマーを適用しても、上記多孔質面に染み込んだり、接着界面への水浸透の防止能が低いため、多孔質面専用のプライマーが別途必要となる。
従って、被施工部材の種類が異なると、これら部材の取り合いとなる目地においては、種類の異なるプライマーの塗り分けが必要であり、施工プロセスの困難は避けられない。
【０００４】
【課題を解決するための手段】
そこで、本発明者らは、窓ガラス、塗装面および多孔質面の被施工部材に対しても良好な接着（接着耐候性も含む）発現に寄与しうる汎用プライマーを提供するため鋭意検討を進めたところ、特定の２種のプライマー成分を併用すれば所期目的の汎用プライマーとして使用できることを見出し、本発明を完成させるに至った。
すなわち、本発明は、プライマー成分として下記で例示される固形エポキシ樹脂およびアルキルアルコキシシランを含有することを特徴とするポリイソブチレン系シーリング材用プライマー組成物を提供するものである。
【０００５】
本発明における上記固形エポキシ樹脂とは、プライマーの使用環境温度範囲内で溶液状態で塗布した際に造膜性を呈する、たとえば６０℃以下の温度で固形のエポキシ樹脂を指称する。具体例として、ビスフェノールＡ型、ビスフェノールＦ型が挙げられ、通常分子量４００〜６０００、エポキシ当量４００〜６０００程度のものである。
【０００６】
なお、本発明にあって、固形エポキシ樹脂の使用に際し、その硬化剤として、アミノアルコキシシラン、たとえばγ−アミノプロピルトリメトキシシラン、γ−（２−アミノエチル）アミノプロピルトリメトキシシラン、Ｎ−フェニル−γ−アミノプロピルトリメトキシシラン、γ−（α−アミノエチル）アミノプロピルトリメトキシシラン、アミノプロピルトリメトキシシラン、γ−フェニルアミノプロピルトリメトキシシラン、ビス（トリメトキシシリルプロピル）アミン、Ｎ−（β−アミノエチル）−γ−アミノプロピルトリメトキシシラン、ウレイドプロピルトリエトキシシラン、Ｎ−（ｎ−ブチル）−γ−アミノプロピルトリメトキシシラン、Ｎ−（シクロヘキシル）−γ−アミノプロピルトリメトキシシラン、Ｎ−メチルアミノプロピルトリメトキシシラン等を通常、使用直前に固形エポキシ樹脂の溶液に混合する、いわゆる二液型で使用されてよい。使用量は通常、固形エポキシ樹脂１００部（重量部、以下同様）に対して１〜５０部、好ましくは５〜４０部の範囲で選定すればよい。１部未満では、硬化が不充分で充分な塗膜ができず、また５０部を越えても、硬化が充分ではなく脆弱な塗膜しかできず、かつ充分な接着耐水性が得られない傾向にある。
一方、一液型とするには、上記アミノアルコキシシランのアミノ基のケトンブロック体、すなわち、該アミノ基をカルボニル化合物（ケトン化合物、アルデヒド化合物、ジカルボニル化合物など）で縮合反応させたものが使用でき、たとえばＮ−（１，３−ジメチルブチリデン）−３−（トリエトキシシリル）−１−プロパンアミンが市販されている。
【０００７】
本発明における上記アルキルアルコキシシランとしては、たとえばメチルトリメトキシシラン、メチルトリエトキシシラン、エチルトリメトキシシラン、エチルトリエトキシシラン、プロピルトリメトキシシラン、プロピルトリエトキシシラン、ｉ−ブチルトリメトキシシラン、ｉ−ブチルトリエトキシシラン、オクチルトリメトキシシラン、オクチルトリエトキシシラン、ヘキサデシルトリメトキシシラン、ヘキサデシルトリエトキシシラン等が挙げられる。
【０００８】
【発明の実施の形態】
本発明に係るポリイソブチレン系シーリング材用プライマー組成物は、プライマー成分として上述の固形エポキシ樹脂およびアルキルアルコキシシランを含有することを特徴とし、通常、これに触媒を加え、有機溶剤に溶解した系で構成される。
ここで、各プライマー成分の量は通常、該プライマー組成物全量中、固形エポキシ樹脂が１〜５０％（重量％、以下同様）、好ましくは３〜４０％およびアルキルアルコキシシランが０．０１〜２５％、好ましくは１〜１５％となるように選定すればよい。固形エポキシ樹脂の量が１％未満だと、水浸漬後の接着性が不充分であり、また５０％を越えると、プライマーが塗布し難い傾向にある。アルキルアルコキシシランの量が０．０１％未満だと、ポリイソブチレン系シーリング材との密着性が弱く、また２５％を越えると、多孔質部材や金属部材との密着性が弱くなる傾向にある。
【０００９】
上記触媒としては、たとえばジオクチル酸スズ、ジブチルスズジラウレート、ジブチルスズビスアセチルアセトナート、ジブチルスズジアセテート、ジブチルスズジエチルヘキサノエート、ジブチルスズジオクテート、ジブチルスズオキサイド、ジオクチルスズオキサイドなどのスズ系触媒やテトライソプロピルチタネート、テトラｎ−ブチルチタネートおよびこれらの部分加水分解縮合物、チタンジイソプロピルビスアセチルアセテート、チタンジイソプロピルビスエチルエチルアセトアセテートなどのチタン系触媒等が挙げられる。触媒量は通常、プライマー組成物全量中０．０１〜１０％の範囲で選定すればよい。
【００１０】
上記有機溶剤としては、たとえばトルエン、キシレン、メタノール、エタノール、イソプロピルアルコール、ブタノール、アセトン、メチルエチルケトン、リグロイン、酢酸エチル、テトラヒドロフラン、ｎ−ヘキサン、ヘプタン等が挙げられる。
【００１１】
また必要に応じて、第３のプライマー成分として、ケイ素原子に結合した水酸基もしくはアルコキシ基含有オルガノポリシロキサン樹脂（以下、単にオルガノポリシロキサン樹脂と称す）、加水分解性シリル基含有イソブチレン系ポリマー（以下、単にイソブチレン系ポリマーと称す）およびシリケート化合物の群から選ばれる少なくとも１種、又は２種以上、望ましくは３種を適量範囲で添加してもよい。
【００１２】
上記オルガノポリシロキサン樹脂は、たとえばその平均単位が式：
【化１】
0004147007.tif 000002
［式中、Ｒ１は１価炭化水素基（たとえばメチル、エチル、プロピルなどのアルキル基；ビニル、アリルなどのアルケニル基；およびこれらの水素原子をハロゲンやシアノ基で置換したもの）；
Ｒ２は水素原子またはアルキル基（メチル、エチル、プロピルなど）；
ａは０．８〜１．８；および
ｂは１分子中のケイ素原子に結合した水酸基もしくはアルコキシ基の数が１個以上になる値である］
で示されるものであって、通常、ケイ素原子１個当り０．８〜１．８個の１価炭化水素基を有するクロルシランまたはアルコキシシランのそれぞれ１種または２種以上の混合物を水または水と有機溶媒の混在下で加水分解し、副生する塩酸、アルコール等を除去することによって製造することができる。特に水酸基含有オルガノポリシロキサン樹脂が望ましい。
【００１３】
上記イソブチレン系ポリマーとは、主鎖骨格が少なくともイソブチレン単位で構成され［要すれば、イソブチレン単位以外に、イソブチレンと共重合しうる単量体（たとえば炭素数４〜１２のオレフィン、ビニルエーテル、芳香族ビニル化合物、ビニルシラン類、アリルシラン類など）の単位が含まれていてもよい］、分子両末端に加水分解性シリル基、たとえば式：
【化２】
0004147007.tif 000003
［式中、ＲとＲ’は同一もしくは異なって、炭素数１〜５の低級アルキル；およびｃは１〜３の整数である］
のアルコキシシリル基を含有し、好ましくは分子量１０００〜４００００で常温ワックス状ないし高粘度液状のものを指称し、一般に、イニファー法と呼ばれるカチオン重合法で得られる末端官能型イソブチレン系ポリマーを用いることにより製造することができる（特開平８−２３１７５８号公報参照）。代表的な市販品としては、式
【化３】
0004147007.tif 000004
［式中、ｎは５〜４００およびｍは５〜４００である］
の化学構造を有する、鐘が淵化学工業（株）製の「エピオン」シリーズが例示される。
【００１４】
上記シリケート化合物としては、テトラメトキシシラン、テトラエトキシシラン、テトラプロポキシシラン、エチルポリシリケート、プロピルポリシリケート、ブチルポリシリケート、メチルセロソルブオルソシリケート、ｎ−プロピルオルソシリケートおよびテトラメチルシリケートが挙げられる。
さらに必要に応じて、通常の無機充填材（ヒュームドシリカ、コロイダルシリカなど）、着色剤（ベンガラ、酸化チタン、カーボンブラック、染料など）等を適量加えてもよい。
【００１５】
【実施例】
次に実施例および比較例を挙げて、本発明をより具体的に説明する。
実施例１および比較例１〜４
（１）プライマー組成物の調製
下記表１に示す部数の成分を配合し、攪拌混合してプライマー組成物を得る。
（２）接着性試験
下記表２に示す各種の被施工部材に、上記（１）のプライマー組成物を刷毛で塗布し、常温乾燥後、２成分形ポリイソブチレン系シーリング材（サンスター技研（株）製の「ペンギンシール７０００」）を１０mm厚となるように塗布した後、２３℃，５０％ＲＨ×７日間で養生硬化させた。次いで、該シーリング材の接着性を評価する（ＪＡＳ  Ｓ８に準拠した簡易接着性試験）。結果を表２に併記する。
【００１６】
○：完全に接着
△：プライマーと被施工部材間で一部剥離
×：プライマーと被施工部材間で全面剥離
▲：シーリング材とプライマー間で剥離
なお、モルタル板については、２３℃，５０％ＲＨ×７日間の養生硬化させたもの、あるいはこれを５０℃温水に７日間浸漬させたものについて接着性を評価した。
【００１７】
【表１】
0004147007.tif 000005
表１中、
注１）油化シェルエポキシ（株）製のビスフェノールＡ型エポキシ樹脂、「エピコート１００７」、分子量２９００、エポキシ当量１７５０〜２２００
注２）同社製のビスフェノールＡ型液状エポキシ樹脂、「エピコート８２８」、分子量３８０、エポキシ当量１８４〜１９４
注３）ｉ−ブチルトリメトキシシラン
注４）Ｎ−（１，３−ジメチルブチリデン）−３−（トリエトキシシリル）−１−プロパンアミン
注５）メチルメタクリレートと酢酸ビニルの共重合体樹脂
【００１８】
【表２】
0004147007.tif 000006
【００１９】
実施例２
（１）プライマー組成物の調製（二液型）
それぞれ下記配合（部数）からなる主剤成分と硬化剤成分を得る。
0004147007.tif 000007
【００２０】
（２）接着性試験
主剤成分／硬化剤成分＝１：１の比率で混合し、実施例１と同様に７種の被施工部材に対し適用したところ、いずれも実施例１と同様に優れた接着プライマー性能が得られた。
【００２１】
【発明の効果】
表２の結果から、本発明（実施例１）は、各種の塗装アルミニウムは勿論のこと、特に多孔質を有するモルタル板に対しても、優れた接着性（接着耐水性を含む）を発揮しうることが認められる。
なお、本発明のプライマー組成物は、主に建築用のポリイソブチレン系シーリング材への適用にその有用性が見られるが、これ以外に、その他のシーリング材、更には種々の接着剤、塗料、コーティング材等のプライマーとしても使用しうることは云うまでもない。